(57)【要約】【課題】  キャッピング法を用いたラテラル成長法を利用して形成される結晶質半導体膜が、結晶性に優れた結晶で構成されているため、安定して高特性を有する薄膜トランジスタを作製することが可能な、半導体デバイスの製造方法を提供する。【解決手段】  基板と、この基板上に直接または間接に積層された結晶質半導体膜と、を備える半導体デバイスの製造方法であって、この基板上に直接または間接に非晶質半導体膜を積層する工程と、この非晶質半導体膜の表面上に、互いに特定の位置関係にある、第一のキャップ膜および第二のキャップ膜を積層する工程と、これらにレーザ光を照射することにより、固体状態にあるこの非晶質半導体膜の一部を液体状態に溶融させる工程と、この液体状態の半導体を結晶化してこの結晶質半導体膜に変換する工程と、を備える、半導体デバイスの製造方法。【選択図】        図８
2005150438.tif 000002
【特許請求の範囲】
【請求項１】
基板と、前記基板上に直接または間接に積層された結晶質半導体膜と、を備える半導体デバイスの製造方法であって、
前記基板上に直接または間接に非晶質半導体膜を積層する工程と、
前記非晶質半導体膜の表面上の一部に第一のキャップ膜を形成する工程と、
前記非晶質半導体膜の表面上の前記第一のキャップ膜が形成されていない領域上の一部に第二のキャップ膜を形成する工程と、
前記非晶質半導体膜の表面のうち、前記第一のキャップ膜および前記第二のキャップ膜の両方を含む領域と、前記第一のキャップ膜と、前記第二のキャップ膜と、に対してレーザ光を照射することにより、固体状態にある前記非晶質半導体膜の一部を液体状態に溶融させる工程と、
前記液体状態の半導体を結晶化して前記結晶質半導体膜に変換する工程と、
を備える、半導体デバイスの製造方法。
【請求項２】
前記非晶質半導体膜を液体状態に溶融させる工程は、前記第一のキャップ膜および前記第二のキャップ膜が形成されている領域と、前記第一のキャップ膜および前記第二のキャップ膜に挟まれた領域と、を前記非晶質半導体膜の厚みにわたって溶融させ、かつ前記第一のキャップ膜および前記第二のキャップ膜が形成されている領域と、前記第一のキャップ膜および前記第二のキャップ膜に挟まれた領域と、以外の領域を前記非晶質半導体膜の厚みにわたって溶融させない、放射照度および照射時間のレーザ光を、前記非晶質半導体膜の表面のうち、前記第一のキャップ膜および前記第二のキャップ膜の両方を含む領域と、前記第一のキャップ膜と、前記第二のキャップ膜と、に対して照射することにより、固体状態にある前記非晶質半導体膜の一部を液体状態に溶融させる工程を含む、請求項１に記載の半導体デバイスの製造方法。
【請求項３】
前記結晶質半導体膜に変換する工程は、前記非晶質半導体膜の表面のうち、前記第一のキャップ膜および前記第二のキャップ膜の両方を含む領域と、前記第一のキャップ膜と、前記第二のキャップ膜と、に対して、第二のレーザ光を照射した状態で、前記液体状態の半導体を結晶化して前記結晶質半導体膜に変換する工程を含む、請求項１に記載の半導体デバイスの製造方法。
【請求項４】
前記結晶質半導体膜に変換する工程は、前記非晶質半導体膜の表面のうち、前記第一のキャップ膜および前記第二のキャップ膜の両方を含む領域と、前記第一のキャップ膜と、前記第二のキャップ膜と、に対して、単独照射の場合には前記非晶質半導体膜を融点以上の温度に加熱することのできない放射照度および照射時間の条件で前記第二のレーザ光を照射した状態で、前記液体状態の半導体を結晶化して前記結晶質半導体膜に変換する工程を含む、請求項１に記載の半導体デバイスの製造方法。
【請求項５】
前記非晶質半導体膜を液体状態に溶融させる工程は、前記非晶質半導体膜の表面のうち、前記第一のキャップ膜および前記第二のキャップ膜の両方を含む領域と、前記第一のキャップ膜と、前記第二のキャップ膜と、に対して、第一のレーザ光および第二のレーザ光を照射することにより、固体状態にある前記非晶質半導体膜の一部を液体状態に溶融させる工程を含み、前記結晶質半導体膜に変換する工程は、前記第二のレーザ光を照射した状態で、前記液体状態の半導体を結晶化して前記結晶質半導体膜に変換する工程を含む、請求項１に記載の半導体デバイスの製造方法。
【請求項６】
前記非晶質半導体膜を液体状態に溶融させる工程は、前記第一のキャップ膜および前記第二のキャップ膜の両方を含む領域と、前記第一のキャップ膜と、前記第二のキャップ膜と、に対して、前記第一のレーザ光および前記第一のレーザ光の照射領域を含む照射領域を有する第二のレーザ光を照射することにより、固体状態にある前記非晶質半導体膜の一部を液体状態に溶融させる工程を含む、請求項５に記載の半導体デバイスの製造方法。
【請求項７】
前記第一のキャップ膜を形成する工程は、前記レーザ光に対して前記非晶質半導体膜の反射率より低い反射率を有する第一のキャップ膜を形成する工程を含み、前記第二のキャップ膜を形成する工程は、前記非晶質半導体膜の表面上の前記第一のキャップ膜が形成されていない領域上の一部に、前記レーザ光に対して前記非晶質半導体膜の反射率より低い反射率を有する第二のキャップ膜を形成する工程を含む、請求項１に記載の半導体デバイスの製造方法。
【請求項８】
前記第二のキャップ膜を形成する工程は、前記第一のキャップ膜に対向する境界面の少なくとも１部が凹形である第二のキャップ膜を形成する工程を含む、請求項１に記載の半導体デバイスの製造方法。
【請求項９】
前記結晶質半導体膜のうち、第一のキャップ膜および第二のキャップ膜が形成されない領域に、薄膜トランジスタのチャネル領域を形成する工程をさらに備える、請求項１に記載の半導体デバイスの製造方法。
【請求項１０】
前記結晶質半導体膜に変換する工程は、前記液体状態の半導体を結晶化して、単結晶質半導体膜および／または多結晶質半導体膜に変換する工程を含む、請求項１に記載の半導体デバイスの製造方法。
【請求項１１】
前記非晶質半導体膜を積層する工程は、前記基板上に直接または間接に、前記結晶質半導体膜よりも結晶性の低い、多結晶質半導体膜、微結晶質半導体膜およびアモルファス質半導体膜からなる群より選ばれる１種以上を積層する工程を含む、請求項１に記載の半導体デバイスの製造方法。
【請求項１２】
前記非晶質半導体膜を積層する工程は、前記基板上に直接または間接に、シリコン系半導体を材質として含む非晶質半導体膜を積層する工程を含む、請求項１に記載の半導体デバイスの製造方法。
【請求項１３】
前記第一のキャップ膜を形成する工程は、二酸化シリコンを材質として含む第一のキャップ膜を形成する工程を含み、前記第二のキャップ膜を形成する工程は、前記非晶質半導体膜の表面上の前記第一のキャップ膜が形成されていない領域上の一部に、二酸化シリコンを材質として含む第二のキャップ膜を形成する工程を含む、請求項１に記載の半導体デバイスの製造方法。
【請求項１４】
前記第二のキャップ膜を形成する工程は、前記非晶質半導体膜の表面上の前記第一のキャップ膜が形成されていない領域上の一部に、前記第一のキャップ膜と第二のキャップ膜との最短の距離が薄膜トランジスタのチャネル領域の幅以上の長さとなる位置に、第二のキャップ膜を形成する工程を含む、請求項１に記載の半導体デバイスの製造方法。
【発明の詳細な説明】
【技術分野】
【０００１】
本発明は、半導体デバイスの製造方法に関する。本発明は、レーザを用いて非晶質半導体膜を結晶化することにより、結晶質半導体膜を有する薄膜トランジスタなどの半導体デバイスを製造する、半導体デバイスの製造方法に関する。
【背景技術】
【０００２】
液晶やエレクトロルミネッセンス（ＥＬ）を応用した表示装置に用いられている薄膜トランジスタ（ＴＦＴ、Ｔｈｉｎ  Ｆｉｌｍ  Ｔｒａｎｇｉｓｔｅｒ）は、非晶質もしくは結晶性のシリコンを活性層として用いる場合が多い。このうち、多結晶シリコンまたは単結晶シリコンなどの結晶性シリコンの薄膜トランジスタは、電子の移動度が高いため、非晶質シリコンの薄膜トランジスタに比較し、多くの長所を有している。
【０００３】
たとえば、結晶性シリコンの薄膜トランジスタを用いた場合には、表示装置の画素部分にスイッチング素子を形成するだけでなく、画素周辺部分に駆動回路や周辺回路を形成することもでき、これらの素子や回路を一枚の基板上に形成することができる。このため、別途ドライバＩＣや駆動回路基板を表示装置に実装する必要がなくなるので、これらの表示装置を低価格で提供することが可能となる。また、トランジスタの寸法を微細化できるので、画素部分に形成するスイッチング素子が小さくなり、表示装置の高開口率化が図れる。このため、高輝度、高精細な表示装置を提供することが可能となる。
【０００４】
多結晶シリコンまたは単結晶シリコンなどの結晶性シリコン薄膜の製造方法としては、レーザ光を用いた再結晶化技術が古くから提案されているが、例えば、基板上に堆積している（アモルファス系シリコン膜、微結晶シリコン膜および結晶性の低い多結晶シリコン膜などを含む）非晶質シリコン膜にエキシマレーザを照射して結晶化（ＥＬＣ、Ｅｘｃｉｍｅｒ  Ｌａｓｅｒ  Ｃｒｙｓｔａｌｌｉｚａｔｉｏｎ）する方法がある。
【０００５】
上記ＥＬＣ法は、サンプルに対し、一定速度で走査しながら、長さ２００〜４００ｍｍ、幅０．２〜１．０ｍｍ程度の線状レーザビームを半導体膜上に連続的に照射する方法が一般的である。このときレーザを照射した部分の半導体膜は、一般的に厚さ方向全域に亘って溶融するのではなく、一部の半導体膜領域を残したまま溶融する。このため、未溶融領域／溶融領域界面全面において、いたるところに結晶核が発生し、半導体膜最表層に向かって結晶が成長し、ランダムな方位の結晶粒が形成されるため、結晶粒径は１００〜２００ｎｍと非常に小さくなる場合が多い。
【０００６】
多結晶シリコン膜の結晶粒界には、不対電子が多数存在するためポテンシャル障壁を形成し、キャリアの強い散乱体として作用する。従って結晶粒界が少ない、つまり結晶粒径が大きい多結晶シリコン膜で形成されたＴＦＴほど、一般に電界効果移動度は高くなる。
【０００７】
しかしながら、従来のＥＬＣ法では、前述のように、未溶融領域／溶融領域界面のランダムな位置において結晶化が起こる縦方向結晶成長であるので、大粒径の多結晶シリコン膜を得ることは難しいため、電界効果移動度の高いＴＦＴを得ることが困難であった。また、ランダムに結晶化することに起因して、各ＴＦＴ間の膜構造に不均一性が生じるため、ＴＦＴアレイにスイッチング特性の不均一性が生じてしまうという不具合が生じる。また、このような不具合が生じると、ＴＦＴ液晶表示装置において、１つの表示画面中に表示速度の速い画素と表示速度の遅い画素とが並存するという問題が生じる。
【０００８】
そこで、さらに高性能なＴＦＴ液晶表示装置を得るためには、上記の多結晶シリコン膜の結晶粒径を大きくすることや、シリコン結晶の方位を制御することなどが必要である。そこで、単結晶シリコンに近い性能を有する多結晶シリコン膜を得ることを目的として、数多くの提案がなされている。
【０００９】
その中でも特に、「ラテラル成長法」に分類されるレーザ結晶化技術は、結晶の成長方向に方位の揃った長結晶が得られるため、注目を集めている。
【００１０】
上記のラテラル成長法の一つに、半導体膜上に、結晶化に用いるレーザ光に対する反射防止膜ないしは遮光膜のいずれかを形成し、これらの膜を介して半導体膜にレーザ光を照射し、上記の半導体膜を溶融、凝固させて結晶化を行う方法（本明細書において「キャッピング法」とも記載する）がある（たとえば、特許文献１および特許文献２参照。）。この方法は、大粒径の結晶を得られるだけでなく、結晶化する領域の位置制御が容易になるという特徴を有する。
【００１１】
図３は、ラテラル成長法に用いる半導体デバイスの製造装置の一例を示す構成図である。この方法は、図３に示すような半導体デバイス製造装置２００によって、パルスレーザを半導体膜に照射し、半導体膜の一部をレーザ照射領域の厚さ方向全域にわたって溶融、凝固させて結晶化を行うものである。この半導体デバイス製造装置２００によれば、レーザ発振器１１から出たレーザ光が、半導体デバイス１の上面に照射される。
【００１２】
図６は、従来のラテラル成長法における作製途中の半導体デバイスの一例の断面図である。ここで、半導体デバイス１は、図６に示すように基板２と、バッファ膜５と、非晶質半導体膜３と、キャップ膜６と、から構成される。このとき、キャップ膜６がレーザ光に対して反射防止効果を有する場合には、レーザ光照射領域Ｃの面積が、キャップ膜６が形成されている領域の面積より大きくなるようにレーザ照射すると、キャップ膜６が形成されている領域の非晶質半導体膜３のほうに、キャップ膜６が形成されていない領域の非晶質半導体膜３より、より多くのレーザ光８が吸収される。このため、レーザ照射により、非晶質半導体膜３内のキャップ膜６が形成されている領域に熱が優先的に誘導される。これにより、レーザ光照射領域Ｃのうち、キャップ膜６が形成されている領域の非晶質半導体膜３を厚さにわたって溶融させることができる。
【００１３】
つぎに、溶融している非晶質半導体膜３を冷却することにより凝固させると、レーザ光照射領域Ｃのうち、厚さに亘って溶融している領域と、厚さに亘って溶融していない領域との境界から、キャップ膜６の中心に向かうようにして、横方向に結晶が成長する。
【００１４】
以上のように、従来のキャッピング法を用いたラテラル成長法によれば、特定の位置にキャップ膜を形成しておくことにより、結晶質半導体膜を形成する領域および結晶の成長方向の方位を制御することができ、特定の場所に薄膜トランジスタのチャネル領域を形成することができる。
【００１５】
しかし、従来のキャッピング法を用いたラテラル成長法により成長させた結晶性半導体膜上にチャネル領域を形成し、薄膜トランジスタを作製した場合には、薄膜トランジスタのチャネル領域を形成する位置の違いによって、薄膜トランジスタの特性にばらつきが生じる問題が多く発生していた。
【００１６】
このような薄膜トランジスタの特性のばらつきの原因は、ラテラル成長法による結晶成長の基点となる結晶核が非晶質半導体膜の溶融領域と非溶融領域との境界のランダムな位置に発生するため、チャネル領域を形成する結晶質半導体膜を構成する結晶の大きさや幅が半導体膜の結晶化領域内の位置によって異なることである。
【００１７】
そのため、上記の従来のキャッピング法を用いたラテラル成長法により成長させた結晶質半導体膜上にチャネル領域を形成し、薄膜トランジスタを作成した場合においても、結晶化領域の位置制御は容易になるものの、未だ十分に満足行くほどチャネル領域の結晶性が高く、電界効果移動度に優れる、安定した特性の薄膜トランジスタは得られていない。
【特許文献１】特開昭５８−１８４７２０号公報
【特許文献２】特開２０００−２６０７０９号公報
【発明の開示】
【発明が解決しようとする課題】
【００１８】
上記のように、従来のキャッピング法を用いたラテラル成長法では、結晶化領域の位置制御は容易になるものの、得られた結晶を用いてチャネル領域を形成しても、安定して高特性の薄膜トランジスタを得ることは出来ないという問題を有していた。
【００１９】
上記の問題に鑑み、本発明が解決しようとする課題は、キャッピング法を用いたラテラル成長法を利用して形成される結晶質半導体膜が、結晶性に優れた結晶で構成されているため、安定して高特性を有する薄膜トランジスタを作製することが可能な、半導体デバイスの製造方法を提供することである。
【課題を解決するための手段】
【００２０】
本発明者は、上記の課題を解決するために、従来のキャッピング法を用いたラテラル成長法の有する問題点について、さらなる検討をした。
【００２１】
その結果、本発明者は、従来のキャッピング法を用いたラテラル成長法においては、非晶質半導体膜の表面上にキャップ膜が存在することにより、基板から溶融した非晶質半導体膜の最表層に向かう方向の結晶成長が抑制されるため、成長結晶内に大きな内部応力が発生し、この応力を緩和するために、結晶内部に多数の亜粒界が形成されることを見出した。そして、本発明者は、この多数の亜粒界がキャリア散乱の原因となるため、薄膜トランジスタの特性を低下させる、との結論に至った。
【００２２】
そこで、本発明者は、上記の亜粒界の発生の問題を解決するために、キャッピング法を用いたラテラル成長法の改良を試み、試行錯誤を繰返した。
【００２３】
その結果、本発明者は、非晶質半導体膜の表面上に、互いに特定の位置関係にある、第一のキャップ膜および第二のキャップ膜を積層することにより、この第一のキャップ膜および第二のキャップ膜に挟まれた領域に、薄膜トランジスタのチャネル領域に好適に用いることができるほど結晶性が高い領域を作製することができることを見出し、本発明を完成した。
【００２４】
すなわち、本発明の半導体デバイスの製造方法は、基板と、この基板上に直接または間接に積層された結晶質半導体膜と、を備える半導体デバイスの製造方法であって、この基板上に直接または間接に非晶質半導体膜を積層する工程と、この非晶質半導体膜の表面上の一部に第一のキャップ膜を形成する工程と、この非晶質半導体膜の表面上のこの第一のキャップ膜が形成されていない領域上の一部に第二のキャップ膜を形成する工程と、この非晶質半導体膜の表面のうち、この第一のキャップ膜およびこの第二のキャップ膜の両方を含む領域と、この第一のキャップ膜と、この第二のキャップ膜と、に対してレーザ光を照射することにより、固体状態にあるこの非晶質半導体膜の一部を液体状態に溶融させる工程と、この液体状態の半導体を結晶化してこの結晶質半導体膜に変換する工程と、を備える、半導体デバイスの製造方法である。
【００２５】
ここで、この非晶質半導体膜を液体状態に溶融させる工程は、この第一のキャップ膜およびこの第二のキャップ膜が形成されている領域と、この第一のキャップ膜およびこの第二のキャップ膜に挟まれた領域と、をこの非晶質半導体膜の厚みにわたって溶融させ、かつこの第一のキャップ膜およびこの第二のキャップ膜が形成されている領域と、この第一のキャップ膜およびこの第二のキャップ膜に挟まれた領域と、以外の領域をこの非晶質半導体膜の厚みにわたって溶融させない、放射照度および照射時間のレーザ光を、この非晶質半導体膜の表面のうち、この第一のキャップ膜およびこの第二のキャップ膜の両方を含む領域と、この第一のキャップ膜と、この第二のキャップ膜と、に対して照射することにより、固体状態にあるこの非晶質半導体膜の一部を液体状態に溶融させる工程を含むことが好ましい。
【００２６】
また、この結晶質半導体膜に変換する工程は、この非晶質半導体膜の表面のうち、この第一のキャップ膜およびこの第二のキャップ膜の両方を含む領域と、この第一のキャップ膜と、この第二のキャップ膜と、に対して、第二のレーザ光を照射した状態で、この液体状態の半導体を結晶化してこの結晶質半導体膜に変換する工程を含むことが望ましい。
【００２７】
そして、この結晶質半導体膜に変換する工程は、この非晶質半導体膜の表面のうち、この第一のキャップ膜およびこの第二のキャップ膜の両方を含む領域と、この第一のキャップ膜と、この第二のキャップ膜と、に対して、単独照射の場合にはこの非晶質半導体膜を融点以上の温度に加熱することのできない放射照度および照射時間の条件でこの第二のレーザ光を照射した状態で、この液体状態の半導体を結晶化してこの結晶質半導体膜に変換する工程を含むことが好ましい。
【００２８】
また、この非晶質半導体膜を液体状態に溶融させる工程は、この非晶質半導体膜の表面のうち、この第一のキャップ膜およびこの第二のキャップ膜の両方を含む領域と、この第一のキャップ膜と、この第二のキャップ膜と、に対して、第一のレーザ光および第二のレーザ光を照射することにより、固体状態にあるこの非晶質半導体膜の一部を液体状態に溶融させる工程を含み、この結晶質半導体膜に変換する工程は、この第二のレーザ光を照射した状態で、この液体状態の半導体を結晶化してこの結晶質半導体膜に変換する工程を含むことが望ましい。
【００２９】
さらに、上記の場合には、この非晶質半導体膜を液体状態に溶融させる工程は、この第一のキャップ膜およびこの第二のキャップ膜の両方を含む領域と、この第一のキャップ膜と、この第二のキャップ膜と、に対して、この第一のレーザ光およびこの第一のレーザ光の照射領域を含む照射領域を有する第二のレーザ光を照射することにより、固体状態にあるこの非晶質半導体膜の一部を液体状態に溶融させる工程を含むことが好ましい。
【００３０】
また、この第一のキャップ膜を形成する工程は、このレーザ光に対してこの非晶質半導体膜の反射率より低い反射率を有する第一のキャップ膜を形成する工程を含み、この第二のキャップ膜を形成する工程は、この非晶質半導体膜の表面上のこの第一のキャップ膜が形成されていない領域上の一部に、このレーザ光に対してこの非晶質半導体膜の反射率より低い反射率を有する第二のキャップ膜を形成する工程を含むことが好ましい。
【００３１】
そして、この第二のキャップ膜を形成する工程は、この第一のキャップ膜に対向する境界面の少なくとも１部が凹形である第二のキャップ膜を形成する工程を含むことが望ましい。
【００３２】
さらに、本発明の半導体デバイスの製造方法は、上記の工程に加えて、この結晶質半導体膜のうち、第一のキャップ膜および第二のキャップ膜が形成されない領域に、薄膜トランジスタのチャネル領域を形成する工程をさらに備えることが好ましい。
【００３３】
また、この結晶質半導体膜に変換する工程は、この液体状態の半導体を結晶化して、単結晶質半導体膜および／または多結晶質半導体膜に変換する工程を含むことが望ましい。
【００３４】
そして、この非晶質半導体膜を積層する工程は、この基板上に直接または間接に、この結晶質半導体膜よりも結晶性の低い、多結晶質半導体膜、微結晶質半導体膜およびアモルファス質半導体膜からなる群より選ばれる１種以上を積層する工程を含むことが好ましい。
【００３５】
また、この非晶質半導体膜を積層する工程は、この基板上に直接または間接に、シリコン系半導体を材質として含む非晶質半導体膜を積層する工程を含むことが望ましい。
【００３６】
そして、この第一のキャップ膜を形成する工程は、二酸化シリコンを材質として含む第一のキャップ膜を形成する工程を含み、この第二のキャップ膜を形成する工程は、この非晶質半導体膜の表面上のこの第一のキャップ膜が形成されていない領域上の一部に、二酸化シリコンを材質として含む第二のキャップ膜を形成する工程を含むことが好ましい。
【００３７】
この第二のキャップ膜を形成する工程は、この非晶質半導体膜の表面上のこの第一のキャップ膜が形成されていない領域上の一部に、この第一のキャップ膜と第二のキャップ膜との最短の距離が薄膜トランジスタのチャネル領域の幅以上の長さとなる位置に、第二のキャップ膜を形成する工程を含むことが望ましい。
【発明の効果】
【００３８】
本発明の半導体デバイスの製造方法は、非晶質半導体膜の表面上に、互いに特定の位置関係となるように積層された第一のキャップ膜および第二のキャップ膜を用いるため、下記に示すように、この第一のキャップ膜および第二のキャップ膜に挟まれた領域に、薄膜トランジスタのチャネル領域に好適に用いることができるほど結晶性が高く、亜粒界を含まない領域を作製することができる。
【００３９】
すなわち、本発明の半導体デバイスの製造方法を用いることにより、キャッピング法を用いたラテラル成長法を利用して結晶質半導体膜を形成した場合にも、結晶性に優れた結晶で構成されている半導体膜を得ることができる。したがって、このような亜粒界を含まない結晶の上に薄膜トランジスタを作成することで、安定して高特性の薄膜トランジスタを提供することができる。
【発明を実施するための最良の形態】
【００４０】
以下、実施の形態を示して本発明をより詳細に説明する。
【００４１】
＜半導体デバイスの製造方法＞
図１は、本発明の半導体デバイスの製造方法の一例の工程を示すフロー図である。
【００４２】
本発明の半導体デバイスの製造方法は、たとえば、図１に示すように、基板と、この基板上に直接または間接に積層された結晶質半導体膜と、を備える半導体デバイスの製造方法であって、この基板上に直接または間接に非晶質半導体膜を積層する工程（Ｓ１０１）と、この非晶質半導体膜の表面上の一部に第一のキャップ膜を形成する工程（Ｓ１０３）と、この非晶質半導体膜の表面上のこの第一のキャップ膜が形成されていない領域上の一部に第二のキャップ膜を形成する工程（Ｓ１０５）と、この非晶質半導体膜の表面のうち、この第一のキャップ膜およびこの第二のキャップ膜の両方を含む領域と、この第一のキャップ膜と、この第二のキャップ膜と、に対してレーザ光を照射することにより、固体状態にあるこの非晶質半導体膜の一部を液体状態に溶融させる工程（Ｓ１０７）と、この液体状態の半導体を結晶化してこの結晶質半導体膜に変換する工程（Ｓ１０９）と、を備える、半導体デバイスの製造方法である。
【００４３】
本発明の半導体デバイスの製造方法が上記の複数の工程を有する理由は、このように非晶質半導体膜の表面上に、互いに特定の位置関係となるように積層された第一のキャップ膜および第二のキャップ膜を積層すると、レーザ光を照射することにより、この第一のキャップ膜および第二のキャップ膜に挟まれた領域に、薄膜トランジスタのチャネル領域に好適に用いることができるほど結晶性が高く、亜粒界を含まない領域を作製することができるからである。
【００４４】
＜薄膜積層工程＞
図２は、本発明の半導体デバイスの製造方法の一例の工程を示す断面図である。
【００４５】
この例では、図２に示す手順にしたがい、半導体デバイス１の製造のために、基板２上に複数の薄膜を順次積層形成する。
【００４６】
まず、図２（ａ）に示すように、基板２上に直接または間接に非晶質半導体膜３を形成する。ここで基板２としては、絶縁性であることが好ましくガラス基板や石英基板などを用いることができるが、安価である点および大面積基板を容易に製造できる点でガラス基板を用いることが好適である。
【００４７】
この非晶質半導体膜３は、膜厚が１０ｎｍ〜１００ｎｍの範囲内となるように、プラズマエンハンスド化学気相堆積（ＰＥＣＶＤ）法、蒸着法、またはスパッタリング法などにより積層されることが好ましい。
【００４８】
かかる非晶質半導体膜３の材質としては、半導体特性を示す従来公知のものであれば特に限定されないが、ラテラル結晶成長の長さを長くすることにより種々の特性が顕著に向上するアモルファス系シリコン膜とすることが好ましい。なお、この非晶質半導体膜３の材質は、シリコンのみからなる材質に限られるものではなく、ゲルマニウムなどの他の元素を含んだシリコンを主成分とする材質であってもよい。これらの中でも、特に二酸化シリコンを材質として含むことが望ましい。
【００４９】
また、第一のキャップ膜は、レーザ光に対して非晶質半導体膜の反射率より低い反射率を有することが好ましい。さらに、第二のキャップ膜は、非晶質半導体膜の表面上の第一のキャップ膜が形成されていない領域上の一部に形成され、レーザ光に対して非晶質半導体膜の反射率より低い反射率を有することが好ましい。これらのキャップ膜のレーザ光に対する反射率が低ければ、レーザ光の吸収性が高まるため、キャップ膜の下部およびその周辺領域の非晶質半導体膜が他の領域よりもよく加熱され、容易かつ短時間に目的の領域のみが溶融することとなるためである。
【００５０】
ここで、基板２と非晶質半導体膜３の間には、図２（ａ）に示すように、バッファ膜５を形成してもよい。このバッファ膜５を形成することにより、主としてレーザ光による溶融、再結晶化の際に、溶融した非晶質半導体膜３の熱影響が基板２に及ばないようにすることができ、さらに基板２から非晶質半導体膜３への不純物拡散を防止することができる。このようなバッファ膜５としては、膜厚が１００〜３００ｎｍの範囲内の、蒸着法、イオンプレーティング法、またはスパッタリング法などにより積層された、酸化シリコン膜、窒化シリコン膜、酸化窒化シリコン膜などが挙げられる。
【００５１】
次に、図２（ｂ）に示すように、非晶質半導体膜３上に第一のキャップ膜３０および第二のキャップ膜３１を含むキャップ膜６を形成する。キャップ膜６は、プラズマエンハンスド化学気相堆積（ＰＥＣＶＤ）法、蒸着法、またはスパッタリング法などにより積層される。キャップ膜６の材質は、この後の工程で照射されるレーザ光に対して溶融しないものであれば特に限定されないが、材料の安定性、膜厚設計の容易さなどの点から、二酸化シリコンを主要な材質とすることが望ましい。
【００５２】
図８は、本発明に用いるキャップ膜の形成方法の一例を示す平面図である。
【００５３】
ここで、形成されるキャップ膜６は、図８に示すように、所定の形状を有し、特定の位置関係にある、第一のキャップ膜３０および第二のキャップ膜３１から構成される。すなわち、第二のキャップ膜は、この第一のキャップ膜に対向する境界面の少なくとも１部が凹形であるように形成されることが好ましい。後述するように、溶融した非晶質半導体膜が凹型の部位を核として結晶成長を開始するため、多くの結晶成長がランダムに発生することがなく、より大きな単結晶領域を得ることができるためである。
【００５４】
第一のキャップ３０と第二のキャップ膜３１との最短の長さ３４は、薄膜トランジスタのチャネル領域の幅の１倍以上であることが好ましく、特に１．５倍以上であることがより好ましい。この長さが小さすぎる場合には、チャネル領域内に単結晶でない領域が含まれる傾向があるからである。
【００５５】
これらの範囲内でも、第一のキャップ３０と第二のキャップ膜３１との最短の長さ３４は、薄膜トランジスタ作成時に、チャネル領域を構成するのに十分な長さの約２倍の長さが最も好適である。この第一のキャップと第二のキャップ膜とに挟まれ、第一のキャップ膜および第二のキャップ膜が形成されない領域に、後述するようにおおきな単結晶領域が成長するため、この領域に薄膜トランジスタのチャネル領域を形成すれば、特性に優れた薄膜トランジスタを作製することができるためである。
【００５６】
その後、図２（ｃ）に示すように、レーザ光８を非晶質半導体膜３と、第一のキャップ膜３０と、第二のキャップ膜３１と、に照射する工程に移るが、詳細については、下記にて説明する。
【００５７】
＜半導体膜結晶化工程＞
図３は、ラテラル成長法に用いる半導体デバイス製造装置の一例を示す構成図である。
【００５８】
本発明の半導体デバイスの製造方法においては、上記の薄膜積層工程に続いて、図３に示すような半導体デバイス製造装置を用いて、積層された非晶質半導体膜を結晶化し、結晶質半導体膜を形成することが好ましい。
【００５９】
なぜなら、図３に示すような半導体デバイス製造装置は、本発明の半導体デバイスの製造方法の備える、非晶質半導体膜の表面のうち、第一のキャップ膜および第二のキャップ膜の両方を含む領域と、第一のキャップ膜と、第二のキャップ膜と、に対してレーザ光を照射することにより、固体状態にある非晶質半導体膜の一部を液体状態に溶融させる工程を実施するために好適だからである。
【００６０】
まず、図３は非晶質半導体膜を結晶化するための半導体デバイス製造装置２００の概念図を示しており、レーザ発振器１１、可変減衰器１２、フィールドレンズ１３、マスク１４、結像レンズ１５、サンプルステージ１６およびいくつかのミラー１０ａ，１０ｂ，１０ｃを含んでいる。レーザ発振器１１およびサンプルステージ１６は、コントローラ１７により制御されていて、レーザの照射タイミングおよびサンプルステージ１６の位置を調整することができる。これにより、上記装置において、サンプルステージ１６を図中矢印方向に移動させることで、レーザ光が照射されるエリアを移動させることができる。この半導体デバイス製造装置２００を用いることにより、ステージ１６上の半導体デバイス１にレーザ光１８を供給することができる。
【００６１】
レーザ光１８は、固体状態にある非晶質半導体膜３への吸収率が高い範囲の波長を有することが好ましい。具体的には、レーザ発振器１１は、エキシマレーザ、ＹＡＧレーザに代表される各種固体レーザなどの紫外域の波長を有するレーザ発振器１１であることが望ましい。なお、これらの中でも、パルス放射可能な波長３０８ｎｍのエキシマレーザ発振器１１が特に好ましい。
【００６２】
さらに、レーザ光は、少なくとも、固体状態にある、キャップ膜が形成されている領域の非晶質半導体膜を溶融させる放射照度および照射時間を有していることが好ましい。この放射照度および照射時間は、半導体膜の材質、半導体膜の膜厚、結晶化領域の面積、キャップ膜のレーザ光に対する反射率などにより変化し、一義的に定めることはできないため、本発明の実施の態様に合わせて適宜適当な放射照度および照射時間を有する第一のレーザ光１８を用いることが望ましい。具体的には、１回の照射によってキャップ膜が形成されている領域の非晶質半導体膜を、全膜厚において融点以上の温度に加熱することができ、かつ、キャップ膜が形成されていない領域の非晶質半導体膜を、全膜厚において融点以上の温度に加熱することができない放射照度および照射時間の第一のレーザ光１８を用いることが推奨される。
【００６３】
ここで、非晶質半導体膜の表面のうち、第一のキャップ膜および第二のキャップ膜の両方を含む領域は、第一のキャップ膜の周辺領域および上記の第二のキャップ膜の周辺領域を併せた領域であって、第一のキャップ膜と第二のキャップ膜とに挟まれた領域を含む領域であることが好ましい。
【００６４】
このとき、非晶質半導体膜の表面のうち、第一のキャップ膜および第二のキャップ膜の両方を含む領域と、第一のキャップ膜と、第二のキャップ膜と、に対してレーザ光を照射する場合には、レーザ光は第一のキャップ膜の周辺領域と、第二のキャップ膜の周辺領域と、第一のキャップ膜と、第二のキャップ膜と、に照射されることになる。
【００６５】
また、非晶質半導体膜の表面のうち、第一のキャップ膜および第二のキャップ膜の両方を含む領域のうち、第一のキャップ膜および第二のキャップ膜が積層された領域にはレーザ光は直接照射されることはない。レーザ照射経路の途中に第一のキャップ膜および第二のキャップ膜が存在するためである。
【００６６】
図４は、ラテラル成長法に用いる半導体デバイス製造装置の一例を示す構成図である。
【００６７】
本発明に用いる半導体デバイス製造装置は、図４に示すように、第一のレーザ光１８および第二のレーザ光１９を備えた半導体デバイス装置２０２であってもよい。
【００６８】
第一のレーザ光１８は、第二のレーザ光１９よりも固体状態にある非晶質半導体膜への吸収率が高い範囲の波長を有することが好ましい。
【００６９】
レーザ発振器としては、第一のレーザ光１８に用いる第一のレーザ発振器２０は、エキシマレーザや、ＹＡＧレーザに代表される各種固体レーザなどの紫外域の波長を有することが望ましい。なお、これらの中でも、パルス放射可能な波長３０８ｎｍの第一のエキシマレーザ発振器２０が特に好ましい。
【００７０】
さらに第一のレーザ光１８は、少なくとも、固体状態にある、キャップ膜が形成されている領域の非晶質半導体膜を溶融させる放射照度および照射時間を有している。このエネルギー量は、半導体膜の材質、半導体膜の膜厚、結晶化領域の面積、キャップ膜のレーザ光に対する反射率などにより変化し、一義的に定めることはできないため、本発明の実施の態様に合わせて適宜適当な放射照度および照射時間を有する第一のレーザ光１８を用いることが望ましい。具体的には、１回の照射によって、キャップ膜が形成されている領域の非晶質半導体膜を、全膜厚において融点以上の温度に加熱することができ、かつ、キャップ膜が形成されていない領域の非晶質半導体膜を、全膜厚において融点以上の温度に加熱することができない放射照度および照射時間の第一のレーザ光１８を用いることが推奨される。
【００７１】
また、第二のレーザ光１９は、第一のレーザ光１８よりも液体状態にあるこの非晶質半導体膜への吸収率が高い範囲の波長を有することが好ましい。
【００７２】
発振器としては、第二のレーザ光１９に用いる第二のレーザ発振器２１は、可視域から赤外域の波長を有することが好ましい。たとえば、波長５３２ｎｍのＹＡＧレーザ、波長１０６４ｎｍのＹＡＧレーザ、波長１０．６μｍの炭酸ガスレーザを放射できる第二のレーザ発振器２１などがあげられる。
【００７３】
さらに、第二のレーザ光１９は、固体状態にあるこの非晶質半導体膜を溶融させない放射照度および照射時間とする。このエネルギー量は、半導体膜の材質、半導体膜の膜厚、結晶化領域の面積などにより変化し、一義的に定めることはできないため、本発明の実施の態様に合わせて適宜適当な放射照度および照射時間の第二のレーザ光１９を用いることが望ましい。具体的には、第二のレーザ光１９を単独で照射した場合には、非晶質半導体膜を、融点以上の温度に加熱することのできない放射照度および照射時間の第二のレーザ光１９を用いることが推奨される。
【００７４】
すなわち、本発明に用いる第二のレーザ光は、単独照射の場合には非晶質半導体膜を融点以上の温度に加熱することのできない放射照度および照射時間の条件でレーザ光であることが好ましい。なぜなら、第二のレーザ光は、半導体の温度低下速度を低下させることができ、固化するまでの時間を延長することを目的として照射するものだからである。
【００７５】
また、本実施の形態においては、たとえば、第一のレーザ光１８を垂直方向から入射させ、第二のレーザ光１９を斜方向から入射させることができる。
【００７６】
さらに、第二のレーザ光１９の照射領域は、第一のレーザ光１８の照射領域を包含する、第一のレーザ光１８の照射領域より広い面積を有する照射領域であることが好ましい。
【００７７】
なお、図４には、説明のために、可変減衰器２５、ミラー１０ａ，１０ｂ，１０ｃ，１０ｄが記載されている。
【００７８】
図５は、本発明の半導体デバイスの製造方法を実施する際のレーザ光の照射方法の一例を説明するグラフ図である。
【００７９】
上記の第一のレーザ光および第二のレーザ光の照射時刻と出力との関係は、図５に示す関係と同様の関係にあることが望ましい。ここで、第一のレーザ光のパルス波形２３は、時刻ｔ＝０に第一のレーザ光の照射を開始することを示し、第二のレーザ光のパルス波形２４は、第二のレーザ光が、時刻ｔ＝ｔ１〜ｔ２を除く時間では低出力で（低い放射照度で）放射され、時刻ｔ＝ｔ１〜ｔ２において高出力で（高い放射照度で）放射されることを示している。
【００８０】
時刻ｔ１において、非晶質半導体膜は溶融し、液体状態にある。この液体状態にある非晶質半導体膜に対して、第一のレーザ光に加えて第二のレーザ光の照射を高出力で行うことにより、半導体の温度低下速度を低下させることができ、固化するまでの時間を延長することができるため、液体状態にある非晶質半導体膜の固化により生成する結晶質半導体膜を構成する結晶の結晶成長の長さを大幅に延ばすことができる。
【００８１】
よって、上記の非晶質半導体膜を液体状態に溶融させる工程は、非晶質半導体膜の表面のうち、第一のキャップ膜および第二のキャップ膜の両方を含む領域と、第一のキャップ膜と、第二のキャップ膜と、に対して、第二のレーザ光を照射した状態で、液体状態の半導体を結晶化して結晶質半導体膜に変換する工程を含むことが好ましい。
【００８２】
＜半導体膜の結晶性＞
上記の結晶質半導体膜に変換する工程は、液体状態の半導体を結晶化して、単結晶質半導体膜および／または多結晶質半導体膜に変換する工程を含むことが好ましい。なお、本明細書において、結晶質半導体膜とは、単結晶半導体膜や多結晶半導体膜を含む概念であり、結晶性の高い半導体を主要な材質として含む半導体膜を示すものとする。ただし、結晶質半導体膜は、完全にすべての材質が単結晶半導体や多結晶半導体からなる必要はなく、一部にアモルファス系半導体や微結晶半導体や結晶性の低い多結晶半導体からなる材質を含んでいても、結晶性の高い半導体を主要な材質として含んでいればよいものとする。
【００８３】
また、上記の非晶質半導体膜を積層する工程は、基板上に直接または間接に、結晶質半導体膜よりも結晶性の低い、多結晶質半導体膜、微結晶質半導体膜およびアモルファス質半導体膜からなる群より選ばれる１種以上を積層する工程を含んでいてもよい。かかる結晶性の低い非晶質半導体膜であっても、上記のレーザ照射方法により、容易かつ確実に結晶質半導体膜に変換することが可能だからである。なお、本明細書において、非晶質半導体膜とは、結晶質半導体膜よりも結晶性の低い多結晶質半導体膜や、微結晶質半導体膜やアモルファス質半導体膜などを含む概念であり、結晶性の低い半導体を主要な材質として含む半導体膜を示すものとする。ただし、非晶質半導体膜は、完全にすべての材質が結晶性の低い多結晶質半導体膜や微結晶質半導体膜やアモルファス質半導体膜などからなる必要はなく、一部に単結晶半導体や多結晶半導体からなる材質を含んでいても、結晶性の低い多結晶質半導体膜や微結晶質半導体膜やアモルファス質半導体膜などを主要な材質として含んでいればよいものとする。
【００８４】
以下、実施の形態を挙げて本発明をより詳細に説明するが、本発明はこれらに限定されるものではない。
【００８５】
〔実施の形態１〕
本発明の実施の形態１について、説明すると以下の通りである。
【００８６】
図２は、本発明の半導体デバイスの製造方法の一例の工程を示す断面図である。
【００８７】
まず、図２に示す手順にしたがい、ガラス基板からなる基板２上に、二酸化シリコン膜からなるバッファ膜５を形成し、二酸化シリコン膜上に、アモルファスシリコン膜からなる非晶質半導体膜３を形成し、アモルファスシリコン膜上に、二酸化シリコンを主成分とするキャップ膜６を形成した。
【００８８】
二酸化シリコン膜は、蒸着、イオンプレーティング、またはスパッタリングなどにより、ガラス基板上に、３００ｎｍの膜厚で積層される。そして、アモルファスシリコン膜は、プラズマエンハンスド化学気相堆積（ＰＥＣＶＤ）、蒸着、またはスパッタリングなどにより二酸化シリコン膜上に、５０ｎｍの膜厚で積層される。
【００８９】
キャップ膜６は、蒸着、イオンプレーティング、またはスパッタリングなどにより、アモルファスシリコン膜上に５０ｎｍの膜厚で積層した後、フォトリソグラフィ工程により所定の形状、位置にパターニングすることにより形成される。
【００９０】
図８は、本発明に用いるキャップ膜の形成方法の一例を示す平面図である。
【００９１】
形成されるキャップ膜６は、図８に示すように、第一のキャップ膜３０、および第二のキャップ膜３１から構成される。
【００９２】
ここで、この第二のキャップ膜３１は、第一のキャップ膜３０より小さく、第一のキャップ膜３０と所定の距離を有するように形成することが望ましい。また、第二のキャップ膜３１は、上面視形状において、第一のキャップ膜３０と対向している境界の一部が、凹形（例えば、内角４５度の切り欠き形状）を有する形状であることが望ましい。本実施の形態では、第一のキャップ膜３０は、第一のキャップ膜の長さ３２が５０μｍ、第一のキャップ膜の幅３３が２０μｍである矩形形状を有するものとした。また、第二のキャップ膜３１の形状を、一辺の長さが５μｍである正方形パターンの、第一のキャップ膜に対向する一辺に、切り欠部を有する形状とした。この際、第二のキャップ膜が有する切り欠部の内角３５が４５°となるようにした。第一のキャップおよび第二のキャップ膜間の最短距離３４は１６μｍとした。
【００９３】
図３は、ラテラル成長法に用いる半導体デバイス製造装置の一例を示す構成図である。
【００９４】
次に、図３に示す装置を用いて、キャップ膜を通してアモルファスシリコン膜に対し、レーザ光を照射し、アモルファスシリコン膜を多結晶シリコン膜に変換する。レーザ光としてエキシマレーザを用い、波長は３０８ｎｍ、一回の照射のエネルギーフルエンスは２ｋＪ／ｍ2、照射時間は約５０ｎｓ、照射領域の大きさは（５ｍｍ×５ｍｍ）とした。また、本実施の形態においては、レーザ光が照射される領域以外の領域における基板の温度を、室温（２５℃）と同等の温度に維持した状態でレーザ光の照射を行った。
【００９５】
図７は、波長３０８ｎｍのレーザ光に対する反射率が、二酸化シリコン膜からなるキャップ膜の膜厚に依存することを説明するグラフ図である。
【００９６】
ここで、キャップ膜を通してシリコン膜に対してレーザ照射を行う場合、レーザの波長、キャップ膜の材質、シリコン膜の膜厚などに依存して、反射率が変化する。図７には、膜厚５０ｎｍのシリコン上に形成した二酸化シリコン膜からなるキャップ膜の膜厚に対する、波長３０８ｎｍのエキシマレーザの反射率の変化が示されている。
【００９７】
キャップ膜の膜厚が１００ｎｍの場合、レーザ光に対する反射率は最大となり、キャップ膜の膜厚が５０ｎｍの場合、レーザ光に対する反射率は最低となる。したがって、アモルファスシリコン膜上に膜厚が５０ｎｍのキャップ膜を形成した場合、反射率が最低となるため、より多くのレーザ光が吸収され、このキャップ膜を形成した領域を、選択的に加熱することができる。
【００９８】
また、本実施の形態に従い、多結晶シリコン膜を作成するとともに、従来のキャッピング法に従い、以下の工程で多結晶シリコン膜を作成した。ガラス基板上に、５０ｎｍの膜厚であるアモルファスシリコン膜を形成し、アモルファスシリコン膜上に、５０ｎｍの膜厚である二酸化シリコンからなるキャップ膜を形成した後、レーザ照射して多結晶シリコン膜を形成した。薄膜の作成方法、半導体デバイス製造装置、レーザ照射方法などは、本実施の形態と同様なので省略する。
【００９９】
図９のうち、図９（ａ）は、本発明の半導体デバイスの製造方法により得られる半導体デバイスに含まれる結晶質半導体膜の一例の膜表面をＳＥＭによって撮影した膜表面像の模式図であり、図９（ｂ）は、従来のラテラル成長法により得られる結晶質半導体膜の一例の膜表面をＳＥＭによって撮影した膜表面像の模式図である。
【０１００】
次に、本実施の形態に従うシリコン膜と、従来技術に従うシリコン膜の結晶性を比較するため、ＳＥＭ（Ｓｃａｎｎｉｎｇ  Ｅｌｅｃｔｒｏｎ  Ｍｉｃｒｏｓｃｏｐｅ）により結晶観察を行う。まず、各多結晶シリコン膜について、ＳＥＣＣＯエッチングを行う。このようにして処理された後のシリコン膜について、ＳＥＭにより拡大観察した結果を図９に示す。図９（ａ）は本実施の形態に従う多結晶シリコン膜の膜表面を上記ＳＥＭによって撮影した膜表面像であり、図９（ｂ）は従来技術に従う多結晶シリコン膜の膜表面を上記ＳＥＭによって撮影した膜表面像である。なお、図９には第二のキャップ膜、および、第二のキャップ膜内において成長する結晶を省略してある。
【０１０１】
従来技術に従う多結晶シリコン膜は、図９（ｂ）に示すように、長さ約１１μｍ、幅約１μｍの通常結晶３７から構成され、通常結晶３７は、キャップ膜が形成されている領域の若干外側からキャップ膜中央部にわたって形成されている。
【０１０２】
ここで、従来技術において、キャップ膜が形成されていない領域にも、レーザ光が照射されるため、キャップ膜が形成されている領域ほど効率的ではないものの、レーザ光のエネルギーが熱エネルギーに変換される。また、レーザ光の照射中にキャップ膜が形成されている領域で発生した熱エネルギーが、キャップ膜が形成されていない領域へ拡散する。これらにより、キャップ膜が形成されている領域と、形成されていない領域の界面付近にアモルファスシリコン膜が厚さに亘って溶融する領域が生じる。
【０１０３】
このため、キャップ膜が形成されている領域の若干外側まで、厚さに亘って溶融する領域が広がることになる。したがって、厚さに亘って溶融している領域と、厚さに亘って溶融していない領域との境界である通常結晶の起点４０は、キャップ膜が形成されている領域の若干外側に形成される。そして、通常結晶の起点４０の位置からキャップ膜中へ結晶成長が起こり、逆側の照射領域端部から成長した結晶と衝突し、成長が終了する。
【０１０４】
このようにして成長した結晶のうち、第一のキャップ膜３０が形成されている領域に成長したものは、結晶粒内に多数の亜粒界３９を含んでいるが、第一のキャップ膜３０が形成されていない領域に成長したものは、結晶粒内に亜粒界３９を含んでいない。
【０１０５】
これは、第一のキャップ膜３０が形成されている領域は、基板から半導体膜最表層に向かう方向の成長が抑制されるため、成長結晶内に大きな内部応力が発生し、この応力を緩和するために、結晶内部に多数の亜粒界３９が形成される一方、第一のキャップ膜３０が形成されていない領域は、基板から半導体膜最表層に向かう方向の成長が抑制されないため、成長結晶内に内部応力が非常に小さく、結晶内部に亜粒界３９が形成されないことによる。
【０１０６】
このキャップ膜が形成されていない領域に成長する結晶は、たとえば、照射するレーザ光のエネルギーを高くすることにより、増大する傾向にある。しかしながら、過度のエネルギーでレーザ光を照射するとキャップ膜が形成された領域のシリコン膜が爆発（アブレート）するため、結果として、キャップ膜が形成されていない領域に成長する結晶は、それほど増大させることはできない。
【０１０７】
従来技術の場合、この亜粒界３９を含まない領域は高々、長さ約１μｍ、幅約１μｍと非常に狭く、チャネル領域を形成し、薄膜トランジスタを作成するのに十分な広さではない。したがって、亜粒界３９を多く含む通常結晶３７の上に薄膜トランジスタのチャネル領域を形成することになる。このような薄膜トランジスタは、亜粒界３９でのキャリアの散乱が起こるため、特性が大幅に低いものとなる。
【０１０８】
一方、本実施の形態に従う多結晶シリコン膜は、図９（ａ）に示すように、長さ約１１μｍ、幅約１μｍの通常結晶３７に加えて、長さ約１８μｍ、幅約３μｍの大型結晶３８から構成され、いずれの結晶も、第一のキャップ膜３０が形成されている領域の外側から、第一のキャップ膜３０の中央部にわたって形成されているが、大型結晶３８は通常結晶３７に比べて、より外側から成長が起こっている。
【０１０９】
大型結晶３８が形成される理由は以下のとおりである。
【０１１０】
キャッピング法による結晶化であるため、本実施の形態においても、従来技術同様、キャップ膜が形成されている領域の若干外側まで、厚さに亘って溶融する領域が広がることになる。しかし、本実施の形態の場合、第一のキャップ膜３０加えて、第二のキャップ膜３１が形成されているために、第一のキャップ膜３０が形成されていない領域のうち、第二のキャップ膜３１付近の領域は、第二のキャップ膜３１からの熱拡散の影響を受けて、アモルファスシリコン膜が厚さに亘って溶融する領域が第二のキャップ３１側へ、より広がることになる。
【０１１１】
この結果、図９（ａ）に示すように、結晶核が形成される大型結晶の起点４１は、通常結晶の起点４０に比べて、第二のキャップ膜３１寄りの位置に形成される。そして、大型結晶の起点４１の位置からキャップ膜中へ結晶成長が起こり、逆側の照射領域端部から成長した結晶と衝突し、成長が終了する。
【０１１２】
また、第二のキャップ膜３１が切り欠部を有する形状であるため、単一の核が形成されやすくなる。したがって、大型結晶の起点４１から成長した結晶は、周囲に形成される結晶に阻害されることなく成長することができるため、幅方向にも大きく成長することができる。
【０１１３】
したがって、本実施の形態の場合、通常結晶３７よりも、長さ、幅の両方向に拡大された大型結晶３８を形成することができる。
【０１１４】
このようにして成長した大型結晶３８のうち、従来技術の場合と同様、第一のキャップ膜３０が形成されている領域に成長したものは、結晶粒内に多数の亜粒界３９を含んでいるが、第一のキャップ膜３０が形成されていない領域に成長したものは、結晶粒内に亜粒界３９を含んでいない。
【０１１５】
本実施の形態の場合、この亜粒界３９を含まない領域は長さ約８μｍ、幅約３μｍと、従来技術の場合に比べ、非常に広く、チャネル領域を形成する薄膜トランジスタを作成するのに十分な広さとなる。したがって、大型結晶３８のうち亜粒界３９を含まない領域の上に薄膜トランジスタを形成することができる。
【０１１６】
なお、本実施の形態では、第二のキャップ膜３１を、切り欠部を有するパターンとしたが、形状、サイズなどがこれ以外の場合でも、同様の効果が得られる場合がある。
【０１１７】
図１０は、本発明の半導体デバイスの製造方法により得られる半導体デバイスに含まれる結晶質半導体膜を活性層として備える、薄膜トランジスタの製造方法の一例を説明する図である。
【０１１８】
まず、アモルファスシリコン膜を、本発明の半導体デバイスの製造方法に用いられるキャッピング法を利用するラテラル成長法により結晶化し、キャップ膜を、エッチングにより除去する（図１０（ａ））。
【０１１９】
次に、シリコンアイランド領域（活性化層）４５をフォトリソグラフィ法によって形成する（図１０（ｂ））。このとき、チャネル領域４４は、大型結晶３８の第一のキャップ膜３０が形成されていない領域でのみ構成されるように、シリコンアイランド領域４５を配置する。
【０１２０】
次に、シリコン膜上に絶縁層を形成した後、ゲート電極４６を形成し（図１０（ｃ））、イオンドーピング法により不純物をイオン注入し、活性化処理を行い、続いて層間絶縁膜を形成し、コンタクトホールをあけて電極配線を設けることにより、薄膜トランジスタの製造が完了する。なお、必要に応じて、トランジスタの特性改善のための水素化処理を行ってもよい。
【０１２１】
図１１は、本発明の半導体デバイスの製造方法により得られる、薄膜トランジスタの構造の一例を説明する断面図である。
【０１２２】
図１１には、説明のために、ソース電極６１、ドレイン電極６２、ゲート電極６３、チャネル領域６４、シリコンアイランド領域（活性層）６５、絶縁層６６、バッファ層（絶縁層）６７、絶縁性基板６８が記載されている。
【０１２３】
図１２は、従来のラテラル成長法による結晶質半導体膜を活性層とする薄膜トランジスタの製造方法の一例を説明する図である。
【０１２４】
従来技術により作成した半導体デバイスを用いた薄膜トランジスタでは、チャネル領域４４が成長した結晶性半導体膜のうち、第一のキャップ膜３０が形成されている領域で構成されている。このため、チャネル領域４４のシリコン膜は多数の亜粒界を含む。したがって、粒界でのキャリア散乱が生じ、薄膜トランジスタの性能が低下する。また、チャネル領域４４を形成する結晶性半導体膜を構成する結晶の大きさや幅が結晶化領域内の位置によって異なるため、薄膜トランジスタのチャネル領域４４を形成する位置によって、トランジスタ特性にばらつきが生じる。
【０１２５】
一方、本実施の形態により作成した半導体デバイスを用いた薄膜トランジスタでは、チャネル領域が大型結晶上のうち、第一のキャップ膜が形成されていない領域で構成されている。このため、チャネル領域のシリコン膜は亜粒界を含まない。このような薄膜トランジスタは、亜粒界でのキャリアの散乱が抑制されるため、従来よりも特性が大幅に向上したものとなる。また、さらに、大型結晶は必ず、第一のキャップ膜と第二のキャップ膜の間に形成されるため、この領域に薄膜トランジスタを形成すれば、必ず高特性の薄膜トランジスタを得ることができる。
【０１２６】
以上のように、本実施の形態によれば、大型結晶のうち、亜粒界が形成されていない領域に薄膜トランジスタのチャネル領域を形成することにより、安定して、高特性の薄膜トランジスタを提供することができる。
【０１２７】
すなわち、本実施の形態によれば、アモルファスシリコン膜上に、第一のキャップ膜および第二のキャップ膜を形成し、これらのキャップ膜を含むようにレーザ光を照射することで、結晶性に優れた多結晶シリコン膜で構成されている結晶性半導体膜を得ることができる。そして、このような多結晶シリコン膜上に薄膜トランジスタのチャネル領域を形成することで、安定して高特性の薄膜トランジスタを提供することができる。
【０１２８】
〔実施の形態２〕
本発明の実施の形態２について、説明すると以下の通りである。
【０１２９】
本実施の形態は、レーザ照射に用いる装置およびレーザ照射方法が実施の形態１と異なり、他は同様である。従って、同様である部分についての詳細な説明を略し、レーザ照射に用いる装置およびレーザ照射方法について詳細に説明する。
【０１３０】
図４は、ラテラル成長法に用いる半導体デバイス製造装置の一例を示す構成図である。
【０１３１】
本実施の形態は、図３に示す装置を用いる代わりに図４に示す装置を用いる。すなわち、第一のレーザ照射に加えて第二のレーザ照射を行う。
【０１３２】
図５は、本発明の半導体デバイスの製造方法を実施する際のレーザ光の照射方法の一例を説明するグラフ図である。
【０１３３】
本実施の形態では、図５に示される第一のレーザ光と第二のレーザ光との照射時間と出力との関係において、時刻ｔ１＝４０ｎｓとした条件で、第一のレーザ光と第二のレーザ光とをアモルファスシリコン膜に照射した。
【０１３４】
そして、図５に示される第一のレーザ光と第二のレーザ光との照射時間と出力との関係において、第一のレーザ光としては、エキシマレーザを用い、波長は３０８ｎｍ、１回の照射あたりのエネルギーフルエンスは２ｋＪ／ｍ2、照射時間は約５０ｎｓ、照射領域の大きさは（５ｍｍ×５ｍｍ）とし、第二のレーザ光としては、炭酸ガスレーザを用い、波長は１０．６μｍ、エネルギーフルエンスは約５０ｋＪ／ｍ2、照射時間は約３ｍｓ、照射領域の大きさは（５．５ｍｍ×５．５ｍｍ）とした。
【０１３５】
さらに、本実施の形態においては、第一のレーザ光と第二のレーザ光とが照射される領域以外の領域における基板の温度を、室温（２５℃）と同等の温度に維持した状態で第一のレーザ光と第二のレーザ光との照射を行なった。
【０１３６】
また、本実施の形態においては、第一のレーザ光を垂直方向から入射させ、第二のレーザ光を垂直方向と３０度をなす角度で入射させた。
【０１３７】
このように、液体状態にあるアモルファスシリコン膜に対して、第一のレーザ光に加えて第二のレーザ光の照射を行うことにより、シリコン膜の温度低下速度を低下させることができ、固化するまでの時間を延長することができるため、さらに大粒径の多結晶シリコン膜を効率よく得ることができる。
【０１３８】
図７は、波長３０８ｎｍのレーザ光に対する反射率が、二酸化シリコン膜からなるキャップ膜の膜厚に依存することを説明するグラフ図である。
【０１３９】
ここで、キャップ膜を通してシリコン膜に対してレーザ照射を行う場合、レーザの波長、キャップ膜の材質、シリコン膜の膜厚などに依存して、反射率が変化する。図７に、膜厚５０ｎｍのシリコン上に形成した二酸化シリコン膜からなるキャップ膜の膜厚に対する、波長３０８ｎｍのエキシマレーザの反射率の変化を示す。
【０１４０】
キャップ膜の膜厚が１００ｎｍの場合、レーザ光に対する反射率は最大となり、キャップ膜の膜厚が５０ｎｍの場合、レーザ光に対する反射率は最低となる。この結果、アモルファスシリコン膜３上に膜厚が５０ｎｍのキャップ膜を形成した場合、レーザ照射により、このキャップ膜を形成した領域を、選択的に加熱することができる。
【０１４１】
図９のうち、図９（ａ）は、本発明の半導体デバイスの製造方法により得られる半導体デバイスに含まれる結晶質半導体膜の一例の膜表面をＳＥＭによって撮影した膜表面像の模式図であり、図９（ｂ）は、従来のラテラル成長法により得られる結晶質半導体膜の一例の膜表面をＳＥＭによって撮影した膜表面像の模式図である。
【０１４２】
本実施の形態に従うシリコン膜と、従来技術に従うシリコン膜の結晶性を比較するため、ＳＥＭ（Ｓｃａｎｎｉｎｇ  Ｅｌｅｃｔｒｏｎ  Ｍｉｃｒｏｓｃｏｐｅ）により結晶観察を行った所、本実施の形態に従う多結晶シリコン膜は、図９（ａ）に示す大型結晶３８の寸法が、長さ約２０μｍ、幅約５μｍとなっており、実施の形態１と比較して結晶をさらに大きくすることが可能であることが実証された。
【０１４３】
以上のように、本実施の形態によれば、アモルファスシリコン膜上に、第一のキャップ膜および第二のキャップ膜を形成し、これらのキャップ膜を含むようにレーザ光を照射することで、結晶性に優れた多結晶シリコン膜で構成されている半導体膜を得ることができる。そして、このような多結晶シリコン膜上に薄膜トランジスタのチャネル領域を形成することで、安定して高特性の薄膜トランジスタを提供することができる。
【０１４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４５】
【図１】本発明の半導体デバイスの製造方法の一例の工程を示すフロー図である。
【図２】本発明の半導体デバイスの製造方法の一例の工程を示す断面図である。
【図３】ラテラル成長法に用いる半導体デバイス製造装置の一例を示す構成図である。
【図４】ラテラル成長法に用いる半導体デバイス製造装置の一例を示す構成図である。
【図５】本発明の半導体デバイスの製造方法を実施する際のレーザ光の照射方法の一例を説明するグラフ図である。
【図６】従来のラテラル成長法における作製途中の半導体デバイスの一例の断面図である。
【図７】波長３０８ｎｍのレーザ光に対する反射率が、二酸化シリコン膜からなるキャップ膜の膜厚に依存することを説明するグラフ図である。
【図８】本発明に用いるキャップ膜の形成方法の一例を示す平面図である。
【図９】図９（ａ）は、本発明の半導体デバイスの製造方法により得られる半導体デバイスに含まれる結晶質半導体膜の一例の膜表面をＳＥＭによって撮影した膜表面像の模式図であり、図９（ｂ）は、従来のラテラル成長法により得られる結晶質半導体膜の一例の膜表面をＳＥＭによって撮影した膜表面像の模式図である。
【図１０】本発明の半導体デバイスの製造方法により得られる半導体デバイスに含まれる結晶質半導体膜を活性層とする薄膜トランジスタと、その製造方法の一例を説明する図である。
【図１１】本発明の半導体デバイスの製造方法により得られる、薄膜トランジスタの構造の一例を説明する断面図である。
【図１２】従来のラテラル成長法による結晶質半導体膜を活性層とする薄膜トランジスタの製造方法の一例を説明する図である。
【符号の説明】
【０１４６】
１  半導体デバイス、２  基板、３  非晶質半導体膜、５  バッファ膜、６  キャップ膜、８  レーザ光、１０ａ，１０ｂ，１０ｃ，１０ｄ  ミラー、１１  レーザ発振器、１２  可変減衰器、１３  フィールドレンズ、１４  投影マスク、１５  結像レンズ、１６  サンプルステージ、１７  コントローラ、１８  第一のレーザ光、１９  第二のレーザ光、２０  第一のレーザ発振器、２１  第二のレーザ発振器、２３  第一のレーザ光のパルス波形、２４  第二のレーザ光のパルス波形、２５  可変減衰器、３０  第一のキャップ膜、３１  第二のキャップ膜、３２  第一のキャップ膜の長さ、３３  第一のキャップ膜の幅、３４  第一のキャップ膜および第二のキャップ膜間の最短距離、３５  第二のキャップ膜が有する切り欠部の内角、３７  通常結晶、３８  大型結晶、３９  亜粒界、４０  通常結晶の起点、４１  大型結晶の起点、４４  チャネル領域、４５  シリコンアイランド領域（活性層）、４６  ゲート電極、６１  ソース電極、６２  ドレイン電極、６３  ゲート電極、６４  チャネル領域、６５  シリコンアイランド領域（活性層）、６６  絶縁層、６７  バッファ層（絶縁層）、６８  絶縁性基板、２００，２０２  半導体デバイス製造装置、Ｃ  レーザ光照射領域。
【図１】
2005150438.tif 000003
【図２】
2005150438.tif 000004
【図３】
2005150438.tif 000005
【図４】
2005150438.tif 000006
【図５】
2005150438.tif 000007
【図６】
2005150438.tif 000008
【図７】
2005150438.tif 000009
【図８】
2005150438.tif 000010
【図９】
2005150438.tif 000011
【図１０】
2005150438.tif 000012
【図１１】
2005150438.tif 000013
【図１２】
2005150438.tif 000014